(57)【特許請求の範囲】
【請求項１】
エッジングする材料ブランク（７）をホルダー（６）に剥離可能に接続するためのエッジングパッド（１）であって、
該エッジングパッド（１）はポリマー担体層（２）と、該ポリマー担体層（２）の両側に塗布された接着剤コーティング（３、５）とを有し、
前記ホルダー（６）に接続される前記ポリマー担体層（２）の片側が、第１の接着剤で構成された接着剤コーティング（３）を有し、
第２の接着剤が前記材料ブランク（７）との接着性をもたらし、第３の接着剤が前記材料ブランク（７）に対する前記ポリマー担体層（２）の捻回又は滑りを抑える接着剤となるように、前記材料ブランク（７）に接続される前記ポリマー担体層（２）のもう一方の側が、互いに異なる第２の接着剤と第３の接着剤とで構成される接着剤コーティング（５）を有し、前記第２の接着剤と前記第３の接着剤とが前記ポリマー担体層（２）のもう一方の側の別々の領域（５ａ、５ｃ、５ｄ、５ｅ；５ｂ）に塗布されている、エッジングパッド。
【請求項２】
前記ポリマー担体層（２）が、ポリオレフィン、ポリエステル、ポリアミド、ポリスチレン、ポリカーボネート、ポリウレタン、ポリ酢酸ビニル、エチレンビニルアセテート、ＡＢＳ、ポリイミド、アセテート、エポキシポリマー、ポリビニルアルコール、ポリ塩化ビニル、ポリ塩化ビニリデン、ポリフッ化ビニリデン、ポリアラミド、ポリスルホン、ポリテトラフルオロエチレン、それらのコポリマー又は混合物、及びエラストマーからなる群から選択されるポリマーで構成される、請求項１に記載のエッジングパッド（１）。
【請求項３】
前記第１の接着剤、前記第２の接着剤及び前記第３の接着剤が独立して、少なくとも１つのＡモノマーと少なくとも１つのＢモノマーとの重合による反応生成物であるコポリマー粘着剤から選択され、前記Ａモノマーは非第三級アルコールのアクリレートエステル若しくはメタクリレートエステル、又は非第三級アルコールの混合物を含む重合性モノマーであり、前記Ｂモノマーはエチレン性不飽和化合物である、請求項１又は２に記載のエッジングパッド（１）。
【請求項４】
前記第２の接着剤が塗布される前記領域（５ａ、５ｃ、５ｄ、５ｅ）が前記ポリマー担体層（２）のもう一方の側の総面積の５％〜５０％を占め、前記第３の接着剤が塗布される前記領域（５ｂ）が前記ポリマー担体層（２）のもう一方の側の総面積の９５％〜５０％を占める、請求項１〜３のいずれか一項に記載のエッジングパッド（１）。
【請求項５】
前記第２の接着剤が塗布される前記領域（５ａ、５ｃ、５ｄ、５ｅ）が前記ポリマー担体層（２）のもう一方の側の総面積の５％〜４０％を占め、前記第３の接着剤が塗布される前記領域（５ｂ）が前記ポリマー担体層（２）のもう一方の側の総面積の９５％〜６０％を占める、請求項１〜３のいずれか一項に記載のエッジングパッド（１）。
【請求項６】
前記第２の接着剤が塗布される前記領域（５ａ、５ｃ、５ｄ、５ｅ）が前記ポリマー担体層（２）のもう一方の側の総面積の１０％〜３０％を占め、前記第３の接着剤が塗布される前記領域（５ｂ）が前記ポリマー担体層（２）のもう一方の側の総面積の９０％〜７０％を占める、請求項１〜３のいずれか一項に記載のエッジングパッド（１）。
【請求項７】
前記第２の接着剤が塗布される前記領域（５ａ、５ｃ、５ｄ、５ｅ）が前記ポリマー担体層（２）のもう一方の側の総面積の１０％〜２０％を占め、前記第３の接着剤が塗布される前記領域（５ｂ）が前記ポリマー担体層（２）のもう一方の側の総面積の９０％〜８０％を占める、請求項１〜３のいずれか一項に記載のエッジングパッド（１）。
【請求項８】
ａ）前記第２の接着剤が前記ポリマー担体層（２）の径方向内側領域（５ａ）に塗布されており、前記第３の接着剤が該径方向内側領域（５ａ）の外側にある該ポリマー担体層（２）の径方向外側領域（５ｂ）に塗布されているか、又は、
ｂ）前記第２の接着剤が径方向内側領域（５ａ）と該径方向内側領域（５ａ）の外側にある前記ポリマー担体層（２）の径方向外側領域（５ｃ）とに塗布されており、前記第３の接着剤が前記径方向内側領域（５ａ）と前記径方向外側領域（５ｃ）との間のポリマー担体層（２）の領域（５ｂ）に塗布されているか、又は、
ｃ）前記第３の接着剤が前記ポリマー担体層（２）の径方向内側領域（５ｂ）に塗布されており、前記第２の接着剤が該径方向内側領域（５ｂ）の外側にある該ポリマー担体層（２）の径方向外側領域（５ｅ）に塗布されているか、又は、
ｄ）前記第２の接着剤が、離間され、該エッジングパッド（１）の径中心からスポークのように放射状に配置された前記ポリマー担体層（２）のストリップ（５ｄ）に塗布されており、前記第３の接着剤が、離間され、スポークのように放射状に配置された前記ストリップ（５ｄ）間の前記ポリマー担体層（２）の領域（５ｂ）に塗布されているか、又は、
ｅ）前記第２の接着剤が、離間され、該エッジングパッド（１）の径中心からスポークのように放射状に配置された前記ポリマー担体層（２）のストリップ（５ｄ）と径方向外側領域（５ｃ）とに塗布されており、前記第３の接着剤が、離間され、スポークのように放射状に配置された前記ストリップ（５ｄ）間の前記ポリマー担体層（２）の領域（５ｂ）と前記径方向外側領域（５ｃ）とに塗布されているか、又は、
ｆ）前記第２の接着剤が、離間されている前記ポリマー担体層（２）の平行ストリップ（５ｅ）に塗布されており、前記第３の接着剤が、前記離間されている平行ストリップ（５ｅ）間の前記ポリマー担体層（２）の領域（５ｂ）に塗布されている、
請求項１〜７のいずれか一項に記載のエッジングパッド（１）。
【請求項９】
前記ポリマー担体層（２）の厚さが０．１ｍｍ〜４ｍｍの範囲である、請求項１〜８のいずれか一項に記載のエッジングパッド（１）。
【請求項１０】
前記接着剤コーティング（３、５）の厚さが独立して２μｍ〜５０μｍである、請求項１〜９のいずれか一項に記載のエッジングパッド（１）。
【請求項１１】
該エッジングパッド（１）が円形又は楕円形である、接着剤１〜１０のいずれか一項に記載のエッジングパッド（１）。
【請求項１２】
該エッジングパッド（１）が径中心に穴（４）を有する、請求項１〜１１のいずれか一項に記載のエッジングパッド（１）。
【発明の詳細な説明】
【技術分野】
【０００１】
本発明はエッジングする（edged：縁摺り加工する）材料ブランクをホルダーに剥離可能に接続するためのエッジングパッドに関する。
【背景技術】
【０００２】
光学レンズ、特に視覚補助のための光学レンズ（眼鏡レンズ）の分野において、通常、例えば光学レンズを異なる形状の眼鏡フレームに合わせるように、製造後に光学レンズのブランク形状の縁を研削する必要がある。この研削作業はエッジングと呼ばれる。
【０００３】
このエッジングはいわゆる縁加工デバイス又はエッジングデバイスを用いて行われ、これらのデバイスは自動化されていることが多い。このようなデバイスの例は、Weco製のＥ．３モデル（Buchmann Deutschland GmbH（ドイツ、ノイス）から入手可能）及び株式会社ニデック（日本）製のＳＥ９０９０、ＭＥ  １２００及びＬＥ  ９０００モデルである。研削デバイスを用いて光学レンズを加工することができるように、光学レンズをエッジングデバイス内にしっかりと保持するために、加工する前に光学レンズをブロッキングする（blocked：軸打ちする）。ブロッキングの際、光学レンズ−ブロッカー要素のユニットが得られるように、光学レンズはブロッカー要素に剥離可能に接続させ、次いでこれをエッジングデバイスに装填する。ブロッカー要素は通常、プラスチック材料から製造され、いわゆるエッジングパッドによって光学レンズの表面に接続される。
【０００４】
エッジングパッドは従来、両側に接着剤がコーティングされたポリマー担体層からなり、そうすることでブロッカー要素及び光学レンズの両方との剥離可能な接続をもたらすことが可能になっている。ブロッカー要素と光学レンズとが異なる材料でできていることから、ブロッカー要素の結合と光学レンズの結合とで異なる接着剤が使用されており、これらの接着剤はそれぞれ、ブロッカー要素との接着及び光学レンズとの接着に合わせて最適化されている。
【０００５】
その一方で、エッジングデバイスへの移送中に、及びエッジングデバイスでの自動操作中に、及び研削作業自体の間に光学レンズ及びブロッカー要素がエッジングパッドから剥落しないように、エッジングパッドによってエッジングパッドと光学レンズ又はブロッカー要素との間にエッジングに十分な接着がもたらされることが重要である。他方、エッジング作業中に生じる剪断力に起因したエッジングパッドに対する光学レンズの捻回（捻れ）及び（軸上での）滑りを防ぐ必要があり、これは防がなければエッジング誤差が生じる場合があり、それにより不合格品の形成が増すためである。
【０００６】
眼鏡レンズとして使用されている反射コーティング又は反射防止コーティングを備えた最近の光学レンズには従来、シリル化パーフルオロポリエーテル化合物がコーティングされている。このようにして光学レンズ上に非常に平滑な表面が形成され、非常に高い摺動性が得られる。
【０００７】
このようなコーティング光学レンズをエッジングする場合、特にこの高い摺動性により、エッジングパッドに対する光学レンズの捻回及び滑りの問題が生じる。
【０００８】
今までのところ、このような捻回対策としていわゆる滑り止めフィルムが従来のエッジングパッドと光学レンズとの間に挿入されている。滑り止めフィルムはエッジングパッドよりも面積が大きく、接着の改善の働きがある。しかしながら、このようなフィルムには、更なる剪断表面に起因してエッジングパッドとレンズ表面との間に捻回及び滑りの可能性が大きくなるという欠点がある。
【０００９】
コーティング光学レンズに使用することができるエッジングパッドも知られており、例えば特許文献１に記載されている。
【００１０】
特許文献１には、発泡層と、発泡層上に配置され、発泡層に直接接しており、引張強度が少なくともおよそ１７２ＭＰａであるフィルム層と、フィルム層上に配置された接着剤層とを備える眼用ブロッキングパッドが開示されている。
【００１１】
しかしながら、特許文献１に記載のように、レンズ側の接着剤表面がより良好に接着するように最適化されている場合、これにより常に捻れ特性が損なわれる。
【先行技術文献】
【特許文献】
【００１２】
【特許文献１】米国特許出願公開第２００８／０２７４６７２号
【発明の概要】
【発明が解決しようとする課題】
【００１３】
したがって、本発明の目的はコーティング光学レンズ用のエッジングパッドの上記の欠点を克服することである。特に本発明の目的は、非常に平滑な表面を備え、非常に高い摺動性を持つ材料ブランク、特にコーティング光学レンズのエッジングのためのエッジングパッドを提供することである。
【００１４】
この目的は請求項１の主題により達成される。有益な実施の形態は従属請求項の主題である。
【課題を解決するための手段】
【００１５】
本発明は特にエッジングする材料ブランクをホルダーに剥離可能に接続するためのエッジングパッドであって、該エッジングパッドがポリマー担体層と該ポリマー担体層の両側に塗布された接着剤コーティングとを有し、ホルダーに接続されるポリマー担体層の片側が、第１の接着剤で構成された接着剤コーティングを有し、第２の接着剤が材料ブランクとの接着性をもたらし、第３の接着剤が材料ブランクに対するポリマー担体層の捻回を抑える接着剤となるように、材料ブランクに接続されるポリマー担体層のもう一方の側が、互いに異なる第２の接着剤と第３の接着剤とで構成される接着剤コーティングを有し、第２の接着剤と第３の接着剤とがポリマー担体層のもう一方の側の別々の領域に塗布されている、エッジングパッドに関する。
【００１６】
驚くべきことに、既知のエッジングパッドの問題は、第２の接着剤が材料ブランクとの接着性をもたらし、第３の接着剤が材料ブランクに対するポリマー担体層の捻回及び滑りを抑える接着剤となるように、例えばコーティング光学レンズ等の材料ブランクに接続される方のポリマー担体層の側に、互いに異なる第２の接着剤と第３の接着剤とで構成される接着剤コーティングが設けられ、第２の接着剤と第３の接着剤とがポリマー担体層のもう一方の側の別々の領域に塗布されている、エッジングパッドを提供することにより取り除くことができることが認められている。
【００１７】
このため本発明によるエッジングパッドにより、エッジングパッドに対する材料ブランクの捻回の結果による不合格品を生じることなく、エッジングデバイスにてブロッキング状態で非常に平滑な表面を備え、非常に高い摺動性を持つ材料ブランク、特にコーティング光学レンズをエッジングすることが可能となる。
【００１８】
上述の第１の接着剤として、ブロッカー要素をエッジングパッドに適用するのに当業者に従来知られているいずれの接着剤を使用してもよい。
【００１９】
第２の接着剤及び第３の接着剤として使用することができる接着剤も当業者に知られているが、特に第２の接着剤は材料ブランクとの接着性をもたらすものでなければならず、第３の接着剤は材料ブランクに対するポリマー担体層の捻回を抑える、好ましくは防ぐことが可能なものでなければならない。
【００２０】
第１の接着剤、第２の接着剤及び第３の接着剤は好ましくは独立して、それぞれ好適な接着特性、すなわち好適な接着性及び捻れを防ぐのに好適な能力をもたらす粘着剤（pressure-sensitive adhesives：感圧接着剤）から選択される。
【００２１】
粘着剤は少なくとも１つのＡモノマーと少なくとも１つのＢモノマーとの重合による反応生成物であるコポリマーから選択されることが好ましい。ここでＡモノマーは非第三級アルコールのアクリレートエステル若しくはメタクリレートエステル、又は非第三級アルコールの混合物を含む重合性モノマーであり、該アルコールは炭素数１〜１４、好ましくは平均炭素数４〜１２である。Ｂモノマーはエチレン性不飽和化合物であり、好ましくはアクリル酸、メタクリル酸、イタコン酸、アクリルアミド、メタクリルアミド、アクリロニトリル、メタクリルニトリル、酢酸ビニル、Ｎ−ビニルピロリドン又はそれらの組合せとすることができる。Ａモノマーは粘着剤コポリマーの粘弾特性に寄与するものである。このようなＡモノマーの非限定的な例としては、アクリル酸又はメタクリル酸と、例えば１−ブタノール、１−ペンタノール、２−ペンタノール、３−ペンタノール、２−メチル−１−ブタノール、１−メチル−１−ブタノール、１−メチル−１−ペンタノール、２−メチル−１−ペンタノール、３−メチル−１−ペンタノール、２−エチル−１−ブタノール、２−エチル−１−ヘキサノール、３，５，５−トリメチル−１−ヘキサノール、３−ヘプタノール、２−オクタノール、１−デカノール、１−ドデカノール等の非第三級アルコールとのエステルが挙げられる。このようなモノマーのアクリル酸エステル又はメタクリル酸エステルが知られており、その多くが市販されている。Ｂモノマーは、得られる粘着剤コポリマーの物理的特性に影響を及ぼすようにＡモノマーと共重合するエチレン性不飽和化合物である。概して、Ｂモノマーの存在は得られる粘着剤コポリマーの柔軟性を低減する。Ａモノマー：Ｂモノマーの重量パーセント比は好ましくは、およそ８５：１５〜およそ９８：２、特におよそ９０：１０〜およそ９７：３の範囲である。本目的に適した代替的な粘着剤としては例えば、Kraton Performance Polymers, Inc．（米国）からＫｒａｔｏｎコポリマーとして入手可能なＫｒａｔｏｎ（商標）系粘着剤が挙げられる。
【００２２】
本発明の好ましい実施の形態によれば、ポリマー担体層は、例えばポリエチレン又はポリプロピレン等のポリオレフィン、例えばポリエチレンテレフタレート等のポリエステル、ポリアミド、ポリスチレン、ポリカーボネート、ポリウレタン、ポリ酢酸ビニル、エチレンビニルアセテート、ＡＢＳ、ポリカーボネート、ポリイミド、アセテート、エポキシポリマー、ポリビニルアルコール、ポリ塩化ビニル、ポリ塩化ビニリデン、ポリフッ化ビニリデン、ポリアラミド、ポリスルホン、ポリテトラフルオロエチレン、それらのコポリマー又は混合物、及びエラストマーからなる群から選択されるポリマーで構成される。
【００２３】
ポリマー担体層はポリエチレン又はポリプロピレンで構成されることが特に好ましい。
【００２４】
本発明の更に好ましい実施の形態によれば、第２の接着剤が塗布される領域はポリマー担体層のもう一方の側の総面積の５％〜５０％（より好ましくは５％〜４０％、更により好ましくは１０％〜３０％、特に１０％〜２０％）を占め、第３の接着剤が塗布される領域はポリマー担体層のもう一方の側の総面積の９５％〜５０％（より好ましくは９５％〜６０％、更により好ましくは９０％〜７０％、特に９０％〜８０％）を占める。
【００２５】
本発明の更に好ましい実施の形態によれば、
ａ）第２の接着剤がポリマー担体層の径方向内側領域（radially inner region：径内領域）に塗布されており、第３の接着剤が径方向内側領域の外側にあるポリマー担体層の径方向外側領域（radially outer region：径外領域）に塗布されているか（図３ａを参照されたい））、又は、
ｂ）第２の接着剤が径方向内側領域と径方向内側領域の外側にあるポリマー担体層の径方向外側領域とに塗布されており、第３の接着剤が径方向内側領域と径方向外側領域との間のポリマー担体層の領域に塗布されているか（図３ｂを参照されたい））、又は、
ｃ）第３の接着剤がポリマー担体層の径方向内側領域に塗布されており、第２の接着剤が径方向内側領域の外側にあるポリマー担体層の径方向外側領域に塗布されているか（図３ｃを参照されたい））、又は、
ｄ）第２の接着剤が、離間され、エッジングパッドの径中心からスポークのように放射状に配置されたポリマー担体層のストリップに塗布されており、第３の接着剤が、離間され、スポークのように放射状に配置されたストリップ間のポリマー担体層の領域に塗布されているか（図３ｄを参照されたい））、又は、
ｅ）第２の接着剤が、離間され、エッジングパッドの径中心からスポークのように放射状に配置されたポリマー担体層のストリップと径方向外側領域とに塗布されており、第３の接着剤が、離間され、スポークのように放射状に配置されたストリップ間のポリマー担体層の領域と径方向外側領域とに塗布されているか（図３ｅを参照されたい））、又は、
ｆ）第２の接着剤が、離間されているポリマー担体層の平行ストリップに塗布されており、第３の接着剤が、離間されている平行ストリップ間のポリマー担体層の領域に塗布されている（図３ｆを参照されたい））。
【００２６】
本発明は第２の接着剤及び第３の接着剤が塗布される領域の配置について上述の実施の形態に限定されないことに留意する。正しくはこれらの実施の形態は、領域をどのように配置することができるかの例を示しているに過ぎず、第２の接着剤及び第３の接着剤を塗布する領域の異なる配置を用いても本発明を行うことができる。
【００２７】
本発明の更に好ましい実施の形態によれば、ポリマー担体層の厚さは０．１ｍｍ〜４ｍｍ、より好ましくは０．２ｍｍ〜３ｍｍ、特に０．３ｍｍ〜２ｍｍの範囲である。
【００２８】
本発明の更に好ましい実施の形態によれば、接着剤コーティングの厚さは独立して、２μｍ〜５０μｍ、より好ましくは５μｍ〜４０μｍ、特に１０μｍ〜３０μｍである。
【００２９】
本発明の更に好ましい実施の形態によれば、エッジングパッドは円形又は楕円形である。さらにエッジングパッドは好ましくは、径中心に穴を有していてもよく、この穴はエッジングパッドの手動適用の際にエッジングパッドの中心となる働きがある。
【図面の簡単な説明】
【００３０】
【図１】エッジングパッドに接続されたブロッカー要素及びコーティング光学レンズとともに示したエッジングパッドの一例の断面図である。
【図２】エッジングパッドの一例の接着剤コーティングの上面図である。このコーティングはエッジングパッドとブロッカー要素とを接続させる働きがある。
【図３ａ−３ｆ】図２のエッジングパッド例の（特に第２の接着剤及び第３の接着剤の異なる配置例の）接着剤コーティングの異なる実施形態の上面図である。上記接着剤コーティングは光学レンズへの接続に使用される。
【発明を実施するための形態】
【００３１】
図面を参照して本発明の実施形態を下記でより詳細に説明する。
【実施例】
【００３２】
図１は、エッジングパッド１に剥離可能に接続されている、ホルダーの例としてブロッカー要素６及びエッジングする材料ブランクの例として上述のようにコーティングされた光学レンズ７とともに示したエッジングパッド１の一例の断面図である。
【００３３】
図１から分かるように、ブロッカー要素６は接着剤コーティング３によりエッジングパッド１に貼り付いている。ブロッカー要素６が本目的にて従来的なプラスチック材料から作製され、何ら特別な接着剤を必要としないことから、本目的にて従来的なものであり、当業者によって好都合に選択することができる接着剤を接着剤コーティング３の接着剤に使用することができる。図２では、ブロッカー要素６との最大可能接触面が得られるように、接着剤コーティング３をポリマー担体層２の片側の表面全体に塗布することで、最大可能接着が達成される。しかしながら、接着剤コーティング３に使用される接着剤に応じて、ポリマー担体層２の片側の一部分のみに、例えば接着剤の散点又はスポット又はストリップ状に接着剤をコーティングすることも想到される。
【００３４】
また光学レンズ７は接着剤コーティング５によりエッジングパッド１に貼り付いている。例えば図３ａ）では、接着剤コーティング５の径方向内側領域５ａ及び径方向外側領域５ｂが同心円状にあり、穴４はエッジングパッド１の径中心に形成されている。
【００３５】
径方向内側領域５ａにコーティング光学レンズ７への特に良好な接着性をもたらす接着剤を付与する。他方、径方向外側領域５ｂにコーティング光学レンズ７の捻回を防ぐことに関して最適化された接着剤をコーティングし、それらを組み合わせることで、コーティング光学レンズ７の優れた接着が得られるとともに、その捻回が大きく抑えられるか、又は更には完全に防がれる。
【００３６】
図１に示されるエッジングパッド１とブロッカー要素６と光学レンズ７との組合せをWeco製のＥ．３エッジングデバイスに装填し、縁研削作業を行った。コーティング光学レンズ７はエッジングパッド１に対して、優れた接着に加えて、エッジングパッド１上での光学レンズ７の捻回について全く問題が生じないように接着されたことが認められた。
【００３７】
このようにしてエッジングパッドの材料ブランク側の接着剤の新規の構成により、エッジング作業中にエッジングする材料ブランクの捻回についての従来技術のエッジングパッドの問題が取り除かれる。
【符号の説明】
【００３８】
１  エッジングパッド
２  ポリマー担体層
３  接着剤コーティング
４  穴
５  接着剤コーティング
５ａ、５ｃ、５ｄ、５ｅ  第２の接着剤が塗布される領域
５ｂ  第３の接着剤が塗布される領域
６  ホルダー又はブロッカー要素
７  材料ブランク又は光学レンズ
【図１】
0006503053.tif 000002
【図２】
0006503053.tif 000003
【図３ａ）】
0006503053.tif 000004
【図３ｂ）】
0006503053.tif 000005
【図３ｃ）】
0006503053.tif 000006
【図３ｄ）】
0006503053.tif 000007
【図３ｅ）】
0006503053.tif 000008
【図３ｆ）】
0006503053.tif 000009